(57)【要約】      （修正有）【課題】紫外線による硬化感度が高いシクロヘキシル（メタ）アクリレート組成物、及び当該シクロヘキシル（メタ）アクリレート組成物を含む紫外線硬化型インクジェット用インク、紫外線硬化型粘着剤、又は紫外線硬化型接着剤の提供。【解決手段】下記一般式（１）で表されるシクロヘキシル（メタ）アクリレートを主成分としており、前記シクロヘキシル（メタ）アクリレートの原料であるシクロヘキサノールの含有量が０．８モル％以下であるシクロヘキシル（メタ）アクリレート組成物。2018009064.tif 000011（式中、Ｒ１は水素又はメチル基であり、Ｒ２〜Ｒ１１はそれぞれ独立に水素又は炭素数１〜４のアルキル基である。）【選択図】なし【特許請求の範囲】
【請求項１】
下記一般式（１）で表されるシクロヘキシル（メタ）アクリレートを主成分とするシクロヘキシル（メタ）アクリレート組成物であって、
前記シクロヘキシル（メタ）アクリレートの原料である下記一般式（２）で表されるシクロヘキサノールの含有量が０．８モル％以下であることを特徴とするシクロヘキシル（メタ）アクリレート組成物。
2018009064.tif 000009
2018009064.tif 000010
（式中、Ｒ１は水素又はメチル基であり、Ｒ２〜Ｒ１１はそれぞれ独立に水素又は炭素数１〜４のアルキル基である。）
【請求項２】
前記シクロヘキシル（メタ）アクリレートの含有量が９９モル％以上である請求項１に記載のシクロヘキシル（メタ）アクリレート組成物。
【請求項３】
請求項１又は２に記載のシクロヘキシル（メタ）アクリレート組成物を含む紫外線硬化型インクジェット用インク。
【請求項４】
請求項１又は２に記載のシクロヘキシル（メタ）アクリレート組成物を含む紫外線硬化型粘着剤。
【請求項５】
請求項１又は２に記載のシクロヘキシル（メタ）アクリレート組成物を含む紫外線硬化型接着剤。
【発明の詳細な説明】
【技術分野】
【０００１】
本発明は、シクロヘキシル（メタ）アクリレート組成物、及び当該シクロヘキシル（メタ）アクリレート組成物を含む紫外線硬化型インクジェット用インク、紫外線硬化型粘着剤、又は紫外線硬化型接着剤に関する。
【背景技術】
【０００２】
紫外線硬化型インクジェット用インク、紫外線硬化型粘着剤、又は紫外線硬化型接着剤に添加される紫外線重合性モノマーとして、脂環式炭化水素基を有するアクリレートが使用されている。
【０００３】
例えば、特許文献１には、（成分Ａ）Ｎ−ビニルカプロラクタム、（成分Ｂ）芳香環を有する単官能アクリレート、及び（成分Ｃ）脂肪族炭化水素環を有する単官能アクリレート等を含有するインクジェットインク組成物が開示されており、前記成分Ｃとして、例えば、３，３，５−トリメチルシクロヘキシルアクリレート及びｔ−ブチルシクロヘキシルアクリレートが記載されている。
【０００４】
しかし、市販されているシクロヘキシルアクリレートを含む組成物は、紫外線による硬化感度が低く、硬化するまでに時間がかかるという問題があった。
【先行技術文献】
【特許文献】
【０００５】
【特許文献１】特開２０１４−１７２９７１号公報
【発明の概要】
【発明が解決しようとする課題】
【０００６】
本発明は、紫外線による硬化感度が高いシクロヘキシル（メタ）アクリレート組成物、及び当該シクロヘキシル（メタ）アクリレート組成物を含む紫外線硬化型インクジェット用インク、紫外線硬化型粘着剤、又は紫外線硬化型接着剤を提供するものである。
【課題を解決するための手段】
【０００７】
本発明は、下記一般式（１）で表されるシクロヘキシル（メタ）アクリレートを主成分とするシクロヘキシル（メタ）アクリレート組成物であって、
前記シクロヘキシル（メタ）アクリレートの原料である下記一般式（２）で表されるシクロヘキサノールの含有量が０．８モル％以下であることを特徴とするシクロヘキシル（メタ）アクリレート組成物、に関する。
2018009064.tif 000002
2018009064.tif 000003
（式中、Ｒ１は水素又はメチル基であり、Ｒ２〜Ｒ１１はそれぞれ独立に水素又は炭素数１〜４のアルキル基である。）
【０００８】
通常、シクロヘキシル（メタ）アクリレート組成物は、シクロヘキサノールと（メタ）アクリレートとのエステル交換反応によって製造される。本発明者は、従来のシクロヘキシル（メタ）アクリレート組成物の硬化感度が低いのは、組成物中に含まれるシクロヘキサノールが原因ではないかと考えた。そして、鋭意検討を重ねた結果、上記一般式（２）で表されるシクロヘキサノールと（メタ）アクリレートとのエステル交換反応によって得られる上記一般式（１）で表されるシクロヘキシル（メタ）アクリレートを主成分とするシクロヘキシル（メタ）アクリレート組成物においては、シクロヘキサノールが、シクロヘキシル（メタ）アクリレート組成物の硬化感度を阻害することを見出した。
【０００９】
また、本発明者は、シクロヘキサノールの含有量が閾値である０．８モル％を超えると、シクロヘキシル（メタ）アクリレート組成物の硬化感度が低下し始めることを見出した。シクロヘキシル（メタ）アクリレート組成物中のシクロヘキサノールの含有量は少ないほど好ましいが、組成物中からシクロヘキサノールをできる限り除去しようとすると、多大な労力と長い作業時間が必要になるだけでなく、シクロヘキシル（メタ）アクリレート組成物の収率も大きく低下するというデメリットがある。本発明のように、シクロヘキシル（メタ）アクリレート組成物中のシクロヘキサノールの含有量が０．８モル％を超えないように調整すれば、硬化感度が高いシクロヘキシル（メタ）アクリレート組成物が得られるため、組成物中からシクロヘキサノールをできる限り除去する必要はない。そのため、本発明によれば、組成物中からシクロヘキサノールを除去する際の労力や作業時間を軽減できるだけでなく、収率よくシクロヘキシル（メタ）アクリレート組成物を得ることができる。
【００１０】
なお、組成物中のシクロヘキサノールの含有量モル％は、組成物中の原料基質、主生成物であるシクロヘキシル（メタ）アクリレート、及び副生成物の合計含有量を１００モル％としたときの含有量モル％である。
【００１１】
また、紫外線による硬化感度を高めるために、シクロヘキシル（メタ）アクリレートの含有量は９９モル％以上であることが好ましい。
【００１２】
なお、組成物中のシクロヘキシル（メタ）アクリレートの含有量モル％は、組成物中の原料基質、主生成物であるシクロヘキシル（メタ）アクリレート、及び副生成物の合計含有量を１００モル％としたときの含有量モル％である。
【００１３】
また、本発明は、前記シクロヘキシル（メタ）アクリレート組成物を含む紫外線硬化型インクジェット用インク、紫外線硬化型粘着剤、又は紫外線硬化型接着剤に関する。
【発明の効果】
【００１４】
本発明のシクロヘキシル（メタ）アクリレート組成物は、従来のものに比べて紫外線による硬化感度が高く、硬化速度が大きいという特徴を有する。本発明のシクロヘキシル（メタ）アクリレート組成物は、特に紫外線硬化型インクジェット用インク、紫外線硬化型粘着剤、又は紫外線硬化型接着剤に添加される紫外線重合性モノマーとして有用である。
【発明を実施するための形態】
【００１５】
本発明のシクロヘキシル（メタ）アクリレート組成物は、下記一般式（１）で表されるシクロヘキシル（メタ）アクリレートを主成分としており、前記シクロヘキシル（メタ）アクリレートの原料である下記一般式（２）で表されるシクロヘキサノールの含有量（２種以上のシクロヘキサノールの含有する場合は合計含有量）が０．８モル％以下である。
2018009064.tif 000004
2018009064.tif 000005
（式中、Ｒ１は水素又はメチル基であり、Ｒ２〜Ｒ１１はそれぞれ独立に水素又は炭素数１〜４のアルキル基である。）
【００１６】
前記シクロヘキシル（メタ）アクリレート組成物は、前記一般式（２）で表されるシクロヘキサノールと（メタ）アクリレートとのエステル交換反応によって製造される。（メタ）アクリレートとは、アクリレート、メタクリレート、又はこれらの混合物を意味する。（メタ）アクリレートは特に制限されないが、炭素数１〜４のアルキル基を有するアルキル（メタ）アクリレートであることが好ましい。
【００１７】
前記一般式（２）で表されるシクロヘキサノールのＲ２〜Ｒ１１は、それぞれ独立に水素又はメチル基であることが好ましく、具体的には、下記のシクロヘキサノールが挙げられる。これらは１種単独で用いてもよく、２種以上を併用してもよい。特に、式（２−１）で表される３，３，５−トリメチルシクロヘキサノールを用いることが好ましい。
2018009064.tif 000006
2018009064.tif 000007
【００１８】
シクロヘキサノールと（メタ）アクリレートとのエステル交換反応は、公知の方法を採用できる。
【００１９】
（メタ）アクリレートの使用量は特に制限されないが、シクロヘキサノール１モルあたり１．１〜３モルであることが好ましい。
【００２０】
エステル交換触媒は公知のものを特に制限なく使用することができ、具体的には、酸化カルシウム、酸化バリウム、酸化鉛、酸化亜鉛、酸化ジルコニウム等の酸化物；水酸化カリウム、水酸化ナトリウム、水酸化リチウム、水酸化カルシウム、水酸化タリウム、水酸化スズ、水酸化鉛、水酸化ニッケル等の水酸化物；塩化リチウム、塩化カルシウム、塩化スズ、塩化鉛、塩化ジルコニウム、塩化ニッケル等のハロゲン化物；炭酸カリウム、炭酸ルビジウム、炭酸セシウム、炭酸鉛、炭酸亜鉛、炭酸ニッケル等の炭酸塩；炭酸水素カリウム、炭酸水素ルビジウム、炭酸水素セシウム等の炭酸水素塩；リン酸ナトリウム、リン酸カリウム、リン酸ルビジウム、リン酸鉛、リン酸亜鉛、リン酸ニッケル等のリン酸塩；硝酸リチウム、硝酸カルシウム、硝酸鉛、硝酸亜鉛、硝酸ニッケル等の硝酸塩；酢酸リチウム、酢酸カルシウム、酢酸鉛、酢酸亜鉛、酢酸ニッケル等のカルボン酸塩；ナトリウムメトキシド、ナトリウムエトキシド、カリウムメトキシド、カリウムエトキシド、カリウムｔ−ブトキシド、カルシウムメトキシド、カルシウムエトキシド、バリウムメトキシド、バリウムエトキシド、テトラエトキシチタン、テトラブトキシチタン、テトラ（２−エチルヘキサノキシ）チタン等のアルコキシ化合物；リチウムアセチルアセトナート、ジルコニアアセチルアセトナート、亜鉛アセチルアセトナート、ジブトキシスズアセチルアセトナート、ジブトキシチタンアセチルアセトナート等のアセチルアセトナート錯体；テトラメチルアンモニウムメトキシド、テトラメチルアンモニウムｔ−ブトキシド、トリメチルベンジルアンモニウムエトキシド等の４級アンモニウムアルコキシド；ジメチルスズオキサイド、メチルブチルスズオキサイド、ジブチルスズオキサイド、ジオクチルスズオキサイド等のジアルキルスズ化合物；ビス（ジブチルスズアセテート）オキサイド、ビス（ジブチルスズラウレート）オキサイド等のジスタノキサン；ジブチルスズジアセテート、ジブチルスズジラウレート等のジアルキルスズジカルボン酸塩等が挙げられる。これらは、単独で用いてもよく２種類以上を併用してもよい。これらのうち、副生成物（高沸成分）の生成を抑制する観点からテトラエトキシチタン、テトラブトキシチタン、及びテトラ（２−エチルヘキサノキシ）チタン等のアルコキシチタンを用いることが好ましい。
【００２１】
エステル交換触媒の使用量は特に制限されないが、（メタ）アクリレート１モルあたり、０．０００１〜０．０１モルであることが好ましく、より好ましくは０．００２〜０．０１モルである。
【００２２】
エステル交換反応は、（メタ）アクリレートが重合することを抑制する観点から、重合禁止剤（重合防止剤）の存在下で行うことが好ましい。
【００２３】
重合禁止剤としては、例えば、４−ヒドロキシ−２，２，６，６−テトラメチルピペリジン−Ｎ−オキシル、４−アセトアミノ−２，２，６，６−テトラメチルピペリジン−Ｎ−オキシル、４−ベンゾイルオキシ−２，２，６，６−テトラメチルピペリジン−Ｎ−オキシル、４−オキソ−２，２，６，６−テトラメチルピペリジン−Ｎ−オキシル、２，２，６，６−テトラメチルピペリジン−Ｎ−オキシルなどのＮ−オキシラジカル系化合物；４−メトキシフェノール、２，２’−メチレンビス（４−エチル−６−ｔｅｒｔ−ブチルフェノール）、２，６−ジ−ｔｅｒｔ−ブチル−４−メチルフェノール、２，６−ジ−ｔｅｒｔ−ブチル−Ｎ，Ｎ−ジメチルアミノ−ｐ−クレゾール、２，４−ジメチル−６−ｔｅｒｔ−ブチルフェノール、４−ｔｅｒｔ−ブチルカテコール、４，４’−チオ−ビス（３−メチル−６−ｔｅｒｔ−ブチルフェノール）、４，４’−ブチリデン−ビス（３−メチル−６−ｔｅｒｔ−ブチルフェノール）などのフェノール系化合物；メトキノン、ハイドロキノン、２，５−ジ−ｔｅｒｔ−ブチルハイドロキノン、２，６−ジ−ｔｅｒｔ−ブチルハイドロキノン、ベンゾキノンなどのキノン系化合物；塩化第一銅；ジメチルジチオカルバミン酸銅などのジアルキルジチオカルバミン酸銅；フェノチアジン、Ｎ，Ｎ’−ジフェニル−ｐ−フェニレンジアミン、フェニル−β−ナフチルアミン，Ｎ，Ｎ’−ジ−β−ナフチル−ｐ−フェニレンジアミン、Ｎ−フェニル−Ｎ’−イソプロピル−ｐ−フェニレンジアミンなどのアミノ化合物；１，４−ジヒドロキシ−２，２，６，６−テトラメチルピペリジン、１−ヒドロキシ−２，２，６，６−テトラメチルピペリジン、４−ヒドロキシ−２，２，６，６−テトラメチルピペリジンなどのヒドロキシアミン系化合物などが挙げられる。これらは、単独で用いてもよく２種類以上を併用してもよい。
【００２４】
重合禁止剤の使用量は特に制限されないが、（メタ）アクリレート１００重量部あたり０．００１〜５重量部であることが好ましく、より好ましくは０．００２〜０．１重量部である。
【００２５】
エステル交換反応においては、有機溶媒を用いてもよい。
【００２６】
有機溶媒は特に制限されないが、反応系内で不活性な有機溶媒であることが好ましい。有機溶媒としては、例えば、ｎ−ヘキサン、ｎ−ヘプタン、ｎ−オクタンなどの脂肪族炭化水素化合物；シクロヘキサン、メチルシクロヘキサンなどの脂環式炭化水素化合物；ベンゼン、トルエン、キシレンなどの芳香族炭化水素化合物；テトラヒドロフランなどのエーテル化合物；ジクロロメタン、１，１−ジクロロエタンなどの有機塩素化合物；ニトロベンゼンなどの芳香族ニトロ化合物；トリエチルホスフェートなどの有機リン化合物；ジメチルスルホキシドなどの有機硫黄化合物などが挙げられる。これらは、単独で用いてもよく２種類以上を併用してもよい。
【００２７】
有機溶媒の使用量は特に制限されないが、通常、原料基質の合計量１００重量部あたり１〜１００重量部程度である。
【００２８】
エステル交換反応を行なう際の反応温度は特に制限されないが、反応速度を高める観点から、７０℃以上であることが好ましく、より好ましくは８０℃以上であり、生成物の重合を防止する観点から、１３０℃以下であることが好ましく、より好ましくは１１０℃以下である。
【００２９】
エステル交換反応は、（メタ）アクリレートが重合することを抑制する観点から酸素を含有する雰囲気下で行うことが好ましい。また、雰囲気の圧力は、大気圧であってもよく、加圧又は減圧であってもよい。
【００３０】
エステル交換反応の反応時間は、原料や反応温度などによって異なるので一概には決定できないが、通常、反応転換率が９９％以上になるまで行う。反応転換率は、例えば、ガスクロマトグラフィー、液体クロマトグラフィーなどによって確認できる。
【００３１】
エステル交換反応は、例えば、精留塔、流動床、固定床、反応蒸留塔などを用いて行なうことかできる。また、流通式又は回分式のいずれの方式で行なってもよい。
【００３２】
エステル交換反応の進行とともにアルコールが副生する。副生するアルコールは、反応を進行させるために反応系外に除去することが好ましい。
【００３３】
副生アルコールの除去方法としては、例えば、減圧下で反応を行う方法、共沸溶媒を用いて反応を行う方法、吸着剤の存在下で反応を行う方法などが挙げられる。これらの中で、共沸溶媒を用いて反応を行う方法が好ましい。
【００３４】
エステル交換反応の終了後、反応混合物から有機溶媒、未反応の原料、及び副生アルコールなどを精留により除去して、シクロヘキシル（メタ）アクリレートを主成分とし、シクロヘキサノールの含有量が０．８モル％以下である留分（シクロヘキシル（メタ）アクリレート組成物）を得る。
【００３５】
具体的には、反応混合物の精留は、精留塔を用いて行う。精留塔としては、充填塔を用いてもよく、棚段塔を用いてもよい。精留塔の理論段数は、有機溶媒、未反応の原料、及び副生アルコールの分離性の観点から３段以上であることが好ましい。また、還流比は、生産性及び分離性などを考慮して適宜調整することができるが、有機溶媒や副生アルコールを留出させる精留初期の還流比は０．１〜１であることが好ましく、未反応の原料を留出させる精留中期の還流比は１〜５であることが好ましく、目的物であるシクロヘキシル（メタ）アクリレートを留出させる精留終期の還流比は０．１〜３であることが好ましい。また、精留時の減圧度は、例えば、有機溶媒や副生アルコールを留出させる精留初期の減圧度は４〜６０ｋＰａ程度であり、未反応の原料を留出させる精留中期の減圧度は０．３〜０．６ｋＰａ程度であり、目的物であるシクロヘキシル（メタ）アクリレートを留出させる精留終期の減圧度は０．２〜０．３ｋＰａ程度である。また、精留時の温度は特に制限されないが、精留効率を上げるため、及び高沸成分の生成を抑制する観点から、９５〜１２０℃程度である。
【００３６】
反応混合物を精留して得られるシクロヘキシル（メタ）アクリレート組成物は、シクロヘキシル（メタ）アクリレートを９９モル％以上含有することが好ましい。また、シクロヘキシル（メタ）アクリレートの収率は、７０％以上であることが好ましく、より好ましくは７５％以上であり、さらに好ましくは８０％以上であり、特に好ましくは８５％以上である。
【００３７】
本発明のシクロヘキシル（メタ）アクリレート組成物は、シクロヘキサノールの含有量が０．８モル％以下であり、従来のものに比べて紫外線による硬化感度が高く、硬化速度が大きいものである。
【００３８】
本発明の紫外線硬化型インクジェット用インク、紫外線硬化型粘着剤、又は紫外線硬化型接着剤は、少なくとも前記シクロヘキシル（メタ）アクリレート組成物を含むものであり、公知の他の成分を任意に含んでいてもよい。
【実施例】
【００３９】
以下に実施例をあげて本発明を説明するが、本発明はこれら実施例によりなんら限定されるものではない。
【００４０】
実施例１
攪拌機、温度計、分留塔、冷却器を備える精留装置が配置された反応釜に３，３，５−トリメチルシクロヘキサノール（ＴＭＣＨ）３５０ｇ（２．４６ｍｏｌ）とアクリル酸メチル４２４ｇ（４．９２ｍｏｌ）、ノルマルヘキサン３５ｇ、テトラメトキシチタン（触媒）０．８５ｇ、重合防止剤として４−メトキシフェノール０．４８ｇとＮ−（１，３−ジメチルブチル）−Ｎ’−フェニル−ｐ−フェニレンジアミン（セイコーケミカル社製、オゾノン６Ｃ）０．４８ｇを仕込み、液中にエアーを３ｍｌ／ｍｉｎ量で吹き込み、オイルバスにて反応液を９０〜９６℃まで加熱を行い、分留塔上部から出てくるメタノールを抜き出すエステル交換反応を大気圧下で１３時間行った。反応液を一部抜き出しＧＣ分析を行った結果、目的とする３，３，５−トリメチルシクロヘキシルアクリレート（ＴＭＣＨＡ）が反応転化率９９．７％で得られていることを確認した。次に減圧度を２７ｋＰａに設定し釜内温度を１１０℃まで加温して分留塔上部よりノルマルヘキサンを留去し、減圧度を徐々に４００Ｐａまで変更してアクリル酸メチルを留去し、その後、目的物であるＴＭＣＨＡの含量が９９．０％以上の留分のみを取得した。結果としてＴＭＣＨＡ組成物を収率７８％で得た。ＴＭＣＨＡ組成物のＧＣ分析（測定条件は後述する）を行った結果、ＴＭＣＨＡの含有量は９９．６モル％、ＴＭＣＨの含有量は０．０７モル％であった。
【００４１】
実施例２
実施例１において、目的物であるＴＭＣＨＡの含量が９８．５％以上の留分のみを取得した以外は実施例１と同様の方法でＴＭＣＨＡ組成物を収率７９％で得た。ＴＭＣＨＡ組成物のＧＣ分析（測定条件は後述する）を行った結果、ＴＭＣＨＡの含有量は９９．５モル％、ＴＭＣＨの含有量は０．０８モル％であった。
【００４２】
実施例３
実施例１において、目的物であるＴＭＣＨＡの含量が９２．０％以上の留分のみを取得した以外は実施例１と同様の方法でＴＭＣＨＡ組成物を収率８７％で得た。ＴＭＣＨＡ組成物のＧＣ分析（測定条件は後述する）を行った結果、ＴＭＣＨＡの含有量は９９．３モル％、ＴＭＣＨの含有量は０．３６モル％であった。
【００４３】
実施例４
実施例１において、目的物であるＴＭＣＨＡの含量が７８．０％以上の留分のみを取得した以外は実施例１と同様の方法でＴＭＣＨＡ組成物を収率８９％で得た。ＴＭＣＨＡ組成物のＧＣ分析（測定条件は後述する）を行った結果、ＴＭＣＨＡの含有量は９８．９モル％、ＴＭＣＨの含有量は０．８０モル％であった。
【００４４】
比較例１
実施例１において、目的物であるＴＭＣＨＡの含量が７８．０％以上かつ９９．８％以下の留分のみを取得した以外は実施例１と同様の方法でＴＭＣＨＡ組成物を収率７２％で得た。ＴＭＣＨＡ組成物のＧＣ分析（測定条件は後述する）を行った結果、ＴＭＣＨＡの含有量は９８．７モル％、ＴＭＣＨの含有量は０．９５モル％であった。
【００４５】
比較例２
実施例１において、目的物であるＴＭＣＨＡの含量が７８．０％以上かつ９９．６％以下の留分のみを取得した以外は実施例１と同様の方法でＴＭＣＨＡ組成物を収率４４％で得た。ＴＭＣＨＡ組成物のＧＣ分析（測定条件は後述する）を行った結果、ＴＭＣＨＡの含有量は９８．１モル％、ＴＭＣＨの含有量は１．５６モル％であった。
【００４６】
比較例３
実施例１において、目的物であるＴＭＣＨＡの含量が７８．０％以上かつ９９．５％以下の留分のみを取得した以外は実施例１と同様の方法でＴＭＣＨＡ組成物を収率３３％で得た。ＴＭＣＨＡ組成物のＧＣ分析（測定条件は後述する）を行った結果、ＴＭＣＨＡの含有量は９７．７モル％、ＴＭＣＨの含有量は２．０７モル％であった。
【００４７】
〔測定方法〕
（硬化するまでの露光量の測定）
作製したＴＭＣＨＡ組成物に、光重合開始剤として２−ヒドロキシ−２−メチルプロピオフェノン（チバ・スペシャリティ社製、ＤＡＲＯＣＵＲ１１７３）を、組成物と開始剤の総量に対して１０ｗｔ％を加え、スターラーで５分間撹拌して混合溶液を調合した。その後、ＰＥＴ基板上に、混合溶液をバーコーターＮｏ.１０を用いて塗布した。次に、アイグラフィックス社製のＵＶ露光機を用いて塗膜が硬化するまで露光を行い、硬化した時の露光量を測定した。
【００４８】
（ＧＣ分析の測定方法）
ＧＣ分析は、Agilent社製（６８５０型）を用いて、以下の測定条件で行った。  
注入口は、ヒーター温度２８０℃、スプリット比５０：１、圧力５０ｋPaに設定した。検出器は、ＦＩＤを使用し、ヒーター温度３００℃に設定した。ＧＣカラムは、Agilent社製のＨＰ−１（長さ30ｍ、内径０．３２ｍｍ、膜厚０．２５μｍ）を使用した。オーブンは、初期温度は７０℃で５分間保持し、その後毎分２０℃で昇温し、３００℃に到達後３．５分間保持した。打ち込み量は、０．２μｌとした。
【００４９】
【表１】
2018009064.tif 000008
【産業上の利用可能性】
【００５０】
本発明のシクロヘキシル（メタ）アクリレート組成物は、紫外線硬化型インクジェット用インク、紫外線硬化型粘着剤、又は紫外線硬化型接着剤に添加される紫外線重合性モノマーとして好適に用いられる。